СИЛАН-МОДИФИЦИРОВАННЫЕ ПОЛИМЕРЫ И ИХ ПРИМЕНЕНИЕ В АДГЕЗИВНЫХ КОМПОЗИЦИЯХ

1. Влагоотверждаемый, силан-модифицированный терполимер, содержащий:
по меньшей мере, один простой полиэфирный сегмент; по меньшей мере, один сегмент, выбираемый из политетрагидрофурана или поликарбоната; и, по меньшей мере, один полисилоксановый сегмент, и каждый из сегментов ковалентно связан с соседним сегментом уретановой связью; и
по меньшей мере, одну концевую силильную гидролизуемую группу, присоединенную к полимеру через изоцианатные связи, где каждая концевая силильная гидролизуемая группа содержит от одной до трех гидролизуемых групп.
2. Силан-модифицированный терполимер по п. 1, в котором простой полиэфирный сегмент составляет, по меньшей мере, 70% масс. из расчета на общую массу силан-модифицированного полимера.
3. Силан-модифицированный терполимер по п. 1 или 2, в котором указанный простой полиэфирный сегмент имеет молекулярную массу от 1000 до 30000.
4. Силан-модифицированный терполимер по любому из пп. 1-3, в котором указанный простой полиэфирный сегмент получают из этиленоксида, пропиленоксида, бутиленоксида, эпихлоргидринового остатка или их смеси.
5. Силан-модифицированный терполимер по любому из пп. 1-4, в котором политетрагидрофурановый сегмент имеет молекулярную массу 2000 дальтон или меньше и поликарбонатный сегмент имеет MW 2000 дальтон или меньше.
6. Силан-модифицированный терполимер по любому из пп. 1-5, в котором указанный полисилоксановый сегмент имеет молекулярную массу 20000 дальтон или меньше.
7. Силан-модифицированный терполимер по любому из пп. 1-6, в котором указанный полисилоксановый сегмент имеет общую формулу:
2
m
3
2
3
2
n
3
2
2
m
-(CH)-Si(CH)-O-[Si(CH)-O]-Si(CH)-(CH)-,
где «m» имеет значение от 0 до 30, и «n» имеет значение от 30 до 50, так что общая масса полисилоксанового сегмента составляет 5000 дальтон или меньше.
8. Силан-модифицированный терполимер по любому из пп. 1-7, содержащий сегмент, включающий поликарбонат и не включающий политетрагидрофуран.
9. Силан-модифицированный терполимер по любому из пп. 1-8, в котором указанные уретановые связи получены из 1-изоцианато-3,3,5-триметил-5-изоцианатометилциклогексана (изофорон-диизоцианат, ИФДИ (IPDI)).
10. Силан-модифицированный терполимер по любому из пп. 1-9, в котором указанные концевые силильные гидролизуемые группы имеют общую формулу:
2
1
a
2-a
-N(R)(R-SiXYZ),
где:
«a» имеет значение 0 или 1;
1
R представляет собой двухвалентную углеводородную группу, имеющую от 1 до 12 атомов углерода и связывающую атомы N и Si;
1
12
1
12
X, Y, Z независимо друг от друга выбирают из группы, включающей гидроксил, C-C-алкил или C-C-алкокси-группу и, по меньшей мере, один из X, Y или Z представляет собой алкокси-группу; и
2
R представляет собой атом водорода или углеводородный остаток, имеющий от 1 до 12 атомов углерода.
11. Силан-модифицированный терполимер по любому из пп. 1-9, в котором гидролизуемые группы представляют собой алкокси-группы.
12. Силан-модифицированный терполимер по любому из пп. 1-9, в котором, по меньшей мере, две из гидролизуемых групп независимо выбирают из алкокси-групп и предпочтительно все из гидролизуемых групп независимо выбирают из алкокси-групп.
13. Силан-модифицированный терполимер, содержащий:
продукты реакции промежуточного соединения терполимера, имеющего концевые изоцианатные группы, и аминосилана;
где указанное промежуточное соединение терполимера, имеющего концевые изоцианатные группы, содержит продукты реакции смеси, включающей простой полиэфирполиол; политетрагидрофуран, имеющий молекулярную массу 2000 дальтон или меньше, или поликарбонатполиол, имеющий молекулярную массу 3000 дальтон или меньше, полисилоксан с концевыми гидрокси-группами или карбинол-силоксан, имеющий молекулярную массу 20000 дальтон или меньше, и избытка диизоцианата.
14. Силан-модифицированный терполимер по п. 13, содержащий, по меньшей мере, 70% масс. простых полиэфирных сегментов; от 0,1 и до меньше чем 20% масс. политетрагидрофурановых или поликарбонатных сегментов; и от 0,1 и до меньше чем 20% масс. полисилоксановых сегментов; из расчета на массу терполимера.
15. Силан-модифицированный терполимер по п. 13 или 14, в котором указанный полисилоксан с концевыми гидрокси-группы имеет общую формулу:
2
m
3
2
3
2
n
3
2
2
m
HO-(CH)-Si(CH)-O-[Si(CH)-O]-Si(CH)-(CH)-OH,
где «m» имеет значение от 0 до 30 и «n» имеет значение от 30 до 50, так что общая масса полисилоксанового сегмента составляет 5000 дальтон или меньше.
16. Адгезивная композиция, содержащая силан-модифицированный терполимер по п. 1 или 13.
17. Отвержденные продукты реакции силан-модифицированного терполимера по п. 1 или 13.
18. Способ получения силан-модифицированного терполимера, включающий:
приготовление смеси, содержащей, по меньшей мере, 70% масс. простого полиэфирполиола, приблизительно от 0,1 до 20% масс. политетрагидрофуранполиола или поликарбонатполиола и приблизительно от 0,1 до 20% масс. полисилоксана с концевыми гидрокси-группами или карбинол-полисилоксана;
взаимодействие смеси с избытком эквивалентов диизоцианата с получением изоцианат-функционального промежуточного соединения терполимера; и
взаимодействие изоцианат-функционального промежуточного соединения терполимера с аминосиланом с получением силан-модифицированного терполимера, где простой полиэфирполиол составляет, по меньшей мере, 70% масс. из расчета на общую массу силан-модифицированного терполимера.
19. Способ получения силан-модифицированного терполимера по п. 18, в котором полиизоцианат выбирают из группы, включающей 1-изоцианато-3,3,5-триметил-5-изоцианатометилциклогексан (ИФДИ (IPDI)), толуилендиизоцианат (ТДИ (TDI)), дифенилметандиизоцианат (МДИ (MDI)) и их комбинации.